(57)【要約】【課題】  内容物保護性能は従来のアンバーガラスとほぼ同等であり、しかも、内容物の残量を確認しやすいアンバーガラス及びアンバーガラスを用いたガラス容器を開発する。【解決手段】  紫外線吸収成分を含み、４ｍｍ換算のＣＩＥ表示で明度（Ｙ）が３０〜８０％であることを特徴とするアンバーガラスとする。アンバー色が従来の色よりも淡色となるが、紫外線吸収成分を配合することで、内容物保護性能を従来のアンバー色とほぼ同等にすることができる。紫外線吸収成分としては、酸化バナジウムを０．０１〜１０．００mass％添加することができる。【選択図】      図１
2007022880.tif 000002
【特許請求の範囲】
【請求項１】
紫外線吸収成分を含み、４ｍｍ換算のＣＩＥ表示で明度（Ｙ）が３０〜８０％であることを特徴とするアンバーガラス。
【請求項２】
請求項１のアンバーガラスにおいて、前記紫外線吸収成分がバナジウムであり、酸化バナジウムを０．０１〜１０．００mass％含むことを特徴とするアンバーガラス。
【請求項３】
請求項１又は２のアンバーガラスにおいて、４ｍｍ換算のＣＩＥ表示で主波長（λd）が５６０〜５９０ｎｍ、刺激純度（Ｐｅ）が３０〜９５％であることを特徴とするアンバーガラス。
【請求項４】
請求項１、２又は３のアンバーガラスにおいて、ガラス中の全イオウがＳＯ３換算で０．０１０〜０．１００mass％であり、ガラス中の全鉄量がＦｅ２Ｏ３換算で０．０４〜０．４mass％であり、かつ、全鉄量中でＦｅＯの存在する割合が５０mass％以上であることを特徴とするアンバーガラスである。
【請求項５】
請求項１〜４のいずれかのアンバーガラスを成形してなることを特徴とするガラス容器。
【発明の詳細な説明】
【技術分野】
【０００１】
本発明は茶褐色に着色されたアンバーガラスであるが、通常のものよりも淡色のアンバーガラス、及びこの淡色のアンバーガラスを成形してなるガラス容器に関する。
【背景技術】
【０００２】
アンバーガラスはフリントガラス（無色透明ガラス）に比べて光を透過しにくく、内容物の光による変質を防止する効果が認められて清酒、ビール、薬品などの容器の素材などとして広く用いられている。しかしながら、アンバーガラスと同等の内容物保護性能で、内容物の残量を確認しやすいガラス容器を求める要請がある。
【０００３】
下記特許文献１には、無色透明ガラスに酸化セリウム及び酸化バナジウムを添加した、紫外線吸収効果のある無色透明ガラスが開示されている。下記特許文献２には、アンバーガラスに希土類元素を添加して、特定の波長の光透過率を減少させ、内容物保護性能を強化する技術が開示されている。
【特許文献１】特開２００３−９５６９６号公報
【特許文献２】特開２００５−２９４５０号公報
【発明の開示】
【発明が解決しようとする課題】
【０００４】
上記特許文献１の技術は、無色透明ガラスに紫外線吸収効果を持たせたものであるが、その効果が不十分であり、例えば清酒のびんにこのガラスを使用すると、短期間で中身の清酒が変質しやすいものであった。上記特許文献２の技術は、内容物の保護性能には優れるが、アンバーガラスの濃さは従来とほぼ同じであり、内容物の残量を確認しやすくする効果は全くなかった。
【０００５】
本発明は、内容物保護性能は従来のアンバーガラスとほぼ同等であり、しかも、内容物の残量を確認しやすいアンバーガラス及びアンバーガラスを用いたガラス容器を開発するためになされたものである。
【課題を解決するための手段】
【０００６】
〔構成１〕
本発明は、紫外線吸収成分を含み、４ｍｍ換算のＣＩＥ表示で明度（Ｙ）が３０〜８０％であることを特徴とするアンバーガラスである。
【０００７】
アンバーガラスは、ソーダ石灰ガラスにカーボン、酸化錫等の還元剤を添加して還元性を高くし（レドックスが負）、イオウと鉄を主体とする着色元素で茶褐色に着色されたガラスの総称である。明度（Ｙ）を３０〜８０％とすることで、アンバー色が従来の色よりも淡色となるが、紫外線吸収成分を配合することで、内容物保護性能を従来のアンバー色とほぼ同等にすることができる。明度（Ｙ）が３０％未満だとアンバー色が濃くて内容物の残量確認が困難となり、８０％を超えると内容物保護性能が悪くなる。アンバー色を淡色化するためには従来のアンバーガラスの配合から、鉄及びコークスを適宜量減少させればよい。
【０００８】
〔構成２〕
また本発明は、前記構成１のアンバーガラスにおいて、前記紫外線吸収成分がバナジウムであり、酸化バナジウムを０．０１〜１０．００mass％含むことを特徴とするアンバーガラスである。
【０００９】
紫外線吸収成分は、例えばバナジウムとすることができる。酸化バナジウムが０．０１mass％未満だと、内容物保護性能が不十分となり、１０．００mass％を超えても内容物保護性能がさらに良くなる効果がほとんど無く、不経済である。紫外線吸収成分としては、バナジウム以外でも、セリウムなどがある。
【００１０】
〔構成３〕
また本発明は、前記構成１又は２のアンバーガラスにおいて、４ｍｍ換算のＣＩＥ表示で主波長（λd）が５６０〜５９０ｎｍ、刺激純度（Ｐｅ）が３０〜９５％であることを特徴とするアンバーガラスである。本発明において、淡色化したアンバー色の色調は、ＣＩＥ表示で上記の範囲とすることで、内容物の残量確認が容易で、かつ、内容物保護性能に優れたものとなる。
〔構成４〕
また本発明は、前記構成１、２又は３のアンバーガラスにおいて、ガラス中の全イオウがＳＯ３換算で０．０１０〜０．１００mass％であり、ガラス中の全鉄量がＦｅ２Ｏ３換算で０．０４〜０．４mass％であり、かつ、全鉄量中でＦｅＯの存在する割合が５０mass％以上であることを特徴とするアンバーガラスである。
【００１１】
イオウ及び鉄の量を上記のごとくとし、全鉄量中でＦｅＯとして存在する割合を上記のごとくとして還元度を調整することで、淡色アンバーの４ｍｍ換算のＣＩＥ表示色調を、容易に、明度（Ｙ）３０〜８０％、主波長（λd）５６０〜５９０ｎｍ、刺激純度（Ｐｅ）３０〜９５％とすることができる。
【００１２】
〔構成５〕
また本発明は、前記構成１〜４のいずれかのアンバーガラスを成形してなることを特徴とするガラス容器である。
【発明の効果】
【００１３】
本発明のアンバーガラスは、従来のアンバーガラスと比べて色が薄いので、これをガラス容器として用いた場合、内容物の残量を容易に確認することができ、また、紫外線付近の光透過率が従来のアンバーガラスとほぼ同等であり、内容物の変質を従来のアンバーガラスの容器とほぼ同等に防止することができる。
【実施例】
【００１４】
表１に示す組成で、実施例１、及び比較例１のアンバーガラスのガラスびん（容量３００ｍｌ）を作成した。なお、比較例１は従来の標準的なアンバーガラスである。
なおあわせて実施例１、比較例１のデータ（４ｍｍ換算のＣＩＥ表示色調、全鉄量中のＦｅＯの割合）も表示する。
【００１５】
図１は、実施例１、及び比較例１の光透過率の説明図、図２は図１の３００〜４６０ｎｍにおける光透過率の拡大図である。実施例１は比較例１（通常のアンバーガラス）に比べて、可視光領域（特に６００ｎｍ以上の領域）において、光透過率が高くなっており、ガラス容器として用いた場合内容物の残量を確認しやすいことがわかる。一方、３００〜４６０ｎｍの可視領域から紫外部領域においては、実施例１は比較例１に比べて、光透過率がやや大きいもののほとんど同等の水準であり、ガラス容器として用いた場合の内容物保護性能もほぼ同程度である。
【００１６】
【表１】
2007022880.tif 000003
【００１７】
上記の実施例１、比較例１に加えて比較例２及び比較例３のガラスびんを用意して、清酒の暴露試験を行った。比較例２は通常の無色透明ソーダ石灰ガラスびん、比較例３は紫外線吸収成分（セリウム）を配合した無色透明ソーダ石灰ガラスびんで、びんの形状は全て同じものである。暴露試験は、清酒（賀茂鶴金紋：商品名）を各びんに詰めて通常のキャッピングを行い、これらを平成１７年５月１１日（天気は晴れ時々曇り）午前７時〜午後５時まで戸外に放置して行った。これによるびん内の清酒の品質変化を表２に示す。
【００１８】
【表２】
2007022880.tif 000004
【００１９】
表２において、着色度は清酒が紫外線で着色した度合いをいい、数値が高いほど悪い。ＤＰＰＨ消去能は抗酸化性の指標、すなわち活性酸素を消す能力をいい、数値が高いほど良い。ＴＢＡ反応値は清酒の劣化の指標で、数値が高いほど悪い。ハルマン濃度は日光に当たると生じる苦み成分の濃度で、数値が高いほど悪い。暴露試験の後において、実施例１に入れた清酒の各指標は、通常のアンバーガラスである比較例１とほぼ同じ水準であり、内容物保護性能がほぼ同等であることが立証された。比較例２の無色透明びんの場合は指標の数値が著しく悪くなっている。比較例３の紫外線吸収効果を持たせた無色透明びんの場合も、実施例１及び比較例１に比べるときわめて悪くなっている。
【産業上の利用可能性】
【００２０】
本発明のアンバーガラスは、びん、食器などのガラス容器として利用できるほか、板ガラスなどとしても利用できる。特に、内容物を確認しやすいことに加えて内容物の変質を防止できることから、包装用のガラス容器、保存用のガラス容器としての利用価値が高い。
【図面の簡単な説明】
【００２１】
【図１】実施例１、及び比較例１の光透過率の説明図である。
【図２】図１の３００〜４６０ｎｍにおける光透過率の拡大図である。
【図１】
2007022880.tif 000005
【図２】
2007022880.tif 000006